КОМПОЗИЦИИ САМОГАСЯЩИХСЯ ВСПЕНИВАЕМЫХ ВИНИЛАРОМАТИЧЕСКИХ (СО)ПОЛИМЕРОВ И СПОСОБ ИХ ПОЛУЧЕНИЯ

1. Композиция на основе самогасящихся вспениваемых винилароматических полимеров в гранулах, включающая:
a. полимерную матрицу, включающую 50-100 мас.%, одного или более винилароматических мономеров и 0-50 мас.%, способного к сополимеризации мономера; и следующие компоненты, гомогенно заключенные в полимерную матрицу:
b. 3-10 мас.%, в расчете на массу полимера (а), вспенивающей системы;
c. 0,005-5 мас.%, в расчете на массу полимера (а), замедлителя горения, состоящего из бромированного углеводорода, содержащего по меньшей мере 30 мас.%, предпочтительно от 50 до 90 мас.%, брома;
d. 0,001-2 мас.%, в расчете на массу полимера (а), синергической добавки к бромированному замедлителю горения, содержащей С-С или С-О-О-С термолабильную связь;
e. 0,005-5 мас.%, в расчете на массу полимера (а), по меньшей мере одной добавки, способной регулировать ячеистую структуру после вспенивания гранул и ингибировать термическое разложение бромированного замедлителя горения, выбранной из сочетания:
2
7
i. пирофосфатов общей формулы Х-PO, где X представляет собой щелочной или щелочноземельный металл, аммонийную группу или структурную единицу, производную из меламина;
ii. полифосфатов меламина;
iii. солей частично или полностью нейтрализованных поликарбоновых кислот;
iv. цитратов щелочных или щелочноземельных металлов;
v. полифункциональных спиртов с двумя или более спиртовыми функциями;
vi. сложных эфиров полифункциональных спиртов.
2. Композиция по п.1, где винилароматические полимеры имеют среднемассовую молекулярную массу Mw в интервале от 50000 до 300000.
3. Композиция по п.1, где композиция на основе винилароматических полимеров включает одну или более добавок, выбранных из:
2
A. 0,01-25 мас.%, в расчете на массу полимера (а), сажи, имеющей средний диаметр (d50) частиц, измеренный лазерным гранулометром, в интервале от 30 до 1000 нм, площадь поверхности, измеренную в соответствии с ASTM D-3037-89 (по методу БЭТ), в интервале от 5 до 200 м/г, содержание серы в интервале от 0,1 до 100 частей на миллион и йодное число в интервале от 5 до 40 мг/кг;
2
B. 0,01-10 мас.%, в расчете на массу полимера (а), натурального, синтетического, вспененного, вспениваемого графита в форме порошка, имеющего максимальный размер (d50), измеренный лазерным гранулометром, в интервале от 0,05 до 100 мкм, площадь поверхности, измеренную в соответствии с ASTM D-3037-89 (по методу БЭТ), в интервале от 5 до 20 м/г;
2
C. 0,01-10 мас.%, в расчете на массу полимера (а), кокса в форме частиц, имеющих средний диаметр (d50) в интервале от 0,5 до 100 мкм и площадь поверхности, измеренную в соответствии с ASTM D-3037-89 (по методу БЭТ), в интервале от 5 до 200 м/г.
6
18
4. Композиция по п.1, где замедлитель горения выбран из алифатических, циклоалифатических, C-C ароматических соединений.
5. Композиция по п.1, где синергический агент выбран из сочетания, состоящего из дикумилпероксида (ДКП), кумилгидропероксида, 3,4-диметил-3,4-дифенилгексана, 2,3-диметил-2,3-дифенилбутана, 3,6,9-триэтил-3,6,9-триметил-1,4,7-трипероксинонана, дикумила, поли(1,4-диизопропилбензола).
2
7
6. Композиция по п.1, где пирофосфат общей формулы Х-РО представляет собой пирофосфат натрия, используемый в количестве от 0,01 до 3 мас.%, в расчете на массу полимера (а).
7. Композиция по п.1, где полифосфат меламина выбран из соединений общей формулы (II):
,
2
5
где n≥2, предпочтительно находится в интервале от 2 до 50, с содержанием РО в интервале от 31 до 35 мас.%, и содержанием азота в интервале от 40 до 44 мас.%.
8. Композиция по п.1, где полифосфат меламина используют в количестве от 0,01 до 3 мас.%, в расчете на массу полимера (а).
9. Композиция по п.1, где поликарбоновая кислота представляет собой полиакриловую кислоту со средней молекулярной массой Mw в интервале от 20000 до 200000, используемую в количестве от 0,01 до 3 мас.%, в расчете на массу полимера (а), частично или полностью нейтрализованную с образованием натриевой или калиевой соли.
10. Композиция по п.1, где цитраты щелочных или щелочноземельных металлов выбраны из цитрата натрия и цитрата калия, используемых в количестве от 0,01 до 3 мас.%, в расчете на массу полимера (а).
11. Композиция по п.1, где полифункциональные спирты выбраны из пентаэритрита и дипентаэритрита, используемых в количестве от 0,01 до 3 мас.%, в расчете на массу полимера (а).
12. Композиция по любому из предыдущих пунктов, где сложные эфиры полифункциональных спиртов представляют собой смесь, состоящую из моно-, ди-, тристеаратов глицерина, используемую в количестве от 0,01 до 3 мас.%, в расчете на массу полимера (а).
13. Вспененные изделия, имеющие плотность в интервале от 5 до 50 г/л, полученные в результате спекания, после вспенивания гранул, включающих композицию по любому из предыдущих пунктов.
14. Способ получения в непрерывной массе вспениваемых винилароматических композиций в гранулах по любому из пп.1-12, включающий:
i. добавление добавок (с)-(е), описанных в п.1, к винилароматическому (со)полимеру в гранулах или уже в расплавленном состоянии, имеющему среднюю молекулярную массу Mw в интервале от 50000 до 300000, предпочтительно от 70000 до 220000;
ii. возможно, нагревание винилароматического полимера до температуры, которая выше соответствующей температуры плавления;
iii. включение вспенивающего агента (b) и, возможно, других добавок в расплавленный полимер перед экструзией через головку;
iv. смешивание полимерной композиции, полученной таким образом, с помощью статических или динамических смешивающих элементов; и
v. гранулирование композиции, полученной таким образом, в устройстве, которое включает головку, камеру резки и систему резки.
15. Способ по п.14, где в конце гранулирования получают вспениваемые гранулы, имеющие в основном сферическую форму со средним диаметром от 0,2 до 2 мм.